"植物性多孔質炭化物にリン酸マグネシウムアンモニウムの結晶が担持されていることを特徴とするリンの除去回収材。植物性多孔質炭化物が竹炭であることを特徴とする請求項1に記載のリンの除去回収材。竹材をリン酸マグネシウムアンモニウムの水溶液に浸漬した後、600°C未満の温度で焼成することにより竹炭にリン酸マグネシウムアンモニウムの結晶が担持されていることを特徴とする請求項2に記載のリンの除去回収材。リン酸、マグネシウムおよびアンモニアを含有する廃棄物からリンを除去回収する方法であって、請求項1~3のいずれかに記載のリンの除去回収材を廃棄物中に投入して、該除去回収剤の細孔内および表面にリン酸マグネシウムアンモニウムの結晶を成長させる工程を含むことを特徴とする方法。廃棄物が畜産排液であることを特徴とする請求項4に記載のリンを除去回収する方法。請求項4に記載の方法を実施することにより得られ、植物性多孔質炭化物とリン酸マグネシウムアンモニウムとを含むことを特徴とする土壌改良剤。植物性多孔質炭化物が竹炭であることを特徴とする請求項6に記載の土壌改良剤。本発明の目的は、畜産排液などの廃棄物から簡便にリンを除去、回収することができ、しかも、資源の有効活用や環境保全の観点からも有用な新しい技術を提供することにある。本発明者は、竹炭に代表される植物性多孔質炭化物に少量のリン酸マグネシウムアンモニウムを担持させたものを用いることにより上記の目的が達成されることを見出し本発明を導き出した。かくして、本発明に従えば、植物性多孔質炭化物にリン酸マグネシウムアンモニウムの結晶が担持されていることを特徴とするリンの除去回収材が提供される。本発明に従えば、さらに、リン酸、マグネシウムおよびアンモニアを含有する廃棄物からリンを除去回収する方法であって、上記のリンの除去回収材を廃棄物中に投入して、該除去回収剤の細孔内および表面にリン酸マグネシウムアンモニウムの結晶を成長させる工程を含むことを特徴とする方法が提供される。また、本発明に従えば、上記のリンの除去回収方法を実施することにより生成され、植物性材料とリン酸マグネシウムアンモニウムとを含むことを特徴とする土壌改良剤が提供される。本発明に従えば、pHの調整などの反応制御操作や特別の反応装置を一切必要とせずに、本発明のリンの除去回収材を廃棄物に投入するだけでリンを回収することができる。また、本発明のリンの除去回収方法を実施することにより得られた生成物は、MAPの複雑な分離工程も必要とせずに、そのまま土壌改良剤有機肥料として有効活用することができる。本発明に従えば、廃棄物から、リン酸マグネシウムアンモニウムとしてリンを回収することができ、本発明の対象とする廃棄物は、リン成分リン酸イオン、マグネシウム成分マグネシウムイオンおよびアンモニア成分アンモニウムイオンを含有するものである。動物のし尿屎尿には、リン成分およびアンモニア成分の他、マグネシウム成分が含まれている。したがって、本発明の対象とする特に好適な廃棄物として、畜産排液家畜糞尿、トイレからのし尿や浄化槽汚泥などが挙げられる。本発明のリンの除去回収材を構成するのに用いられる植物性多孔質炭化物の好ましい例として、竹炭、木炭、ヤシ椰子殻炭などの木質系炭化物が挙げられ、後述するように、特に好ましいのは竹炭である。木質系炭化物以外の籾殻、米糠等の植物性多孔質炭化物も使用可能である。植物性多孔質炭化物が粉状物または粒状物として入手される場合には、適当な大きさ例えば、長さまたは径が0.5cm~1m程度の板状物、棒状物または球状物に固めて、本発明に従う除去回収のための使用に供される。木炭などの他の植物性多孔質炭化物に比べて、微細孔が多数存在して、その細孔や表面積が大きく、さらに、後記の資源の有効活用および環境保全の観点からも、特に好ましいのは、竹炭である。竹炭は、一般に、10~30nm程度の細孔径を有し、10~500m2/g程度の表面積を有するものが多い。本発明に従うリンの除去回収材は、上記のような植物性多孔質炭化物にリン酸マグネシウムアンモニウムMAPの結晶が担持されて構成されている。植物性多孔質炭化物に担持されているMAPの量は限定的なものではなく、種結晶種晶として存在する量であれば充分であり、後に、廃棄物中に投入されたときに、その種結晶に因り、MAPの結晶が成長する。竹炭などの植物性多孔質炭化物に担持されるMAPの量は、例えば、当該炭化物に対して1~3重量であるが、これに限定されるものではない。また、使用するMAPは薬品化学品メーカーによって市販されているような純度の高いものでなくてもよい。例えば、MAPは、水溶液中でリン酸二水素カリウム、塩化マグネシウムおよび塩化アンモニウムを反応させることによって容易に得られるので、このようなMAPを使用してもよい。あるいは、既述のMAP法によるリン回収技術によって得られるような純度の低いMAPを用いることもできる。本発明の好ましい態様に従い、植物性多孔質炭化物として竹炭を使用する場合、竹炭として製造され、あるいは販売されているものに、リン酸マグネシウムアンモニウムの結晶を担持させてもよいが、以下に説明するように、竹材そのものから、竹炭にリン酸マグネシウムアンモニウムの結晶が担持されているリンの除去回収材を調整することもできる。竹材から竹炭にMAPの結晶が担持されているリンの除去回収材を調整する場合には、原料となる竹材をMAPの水溶液に浸漬することにより、竹材の表面および細孔内にMAPを浸透、付着させた後、竹材を取り出し乾燥し、次いで密閉反応器電気炉または炭焼き窯内に入れて焼成する。焼成温度が高いほど、得られる竹炭の細孔が大きくなる利点はあるが、焼成温度が高すぎるとMAPの結晶が分解して蒸散するので、焼成は600°C未満の温度で行うべきである。すなわち、本発明のリンの除去回収材を調製するのに際してMAPが付着した竹材の焼成温度は、200°Cから600°C未満、好ましくは400°Cから600°C未満である。この点、一般に、800~1000°Cで焼成することにより良質の竹炭が得られると言われていることと対照的である。上記のように、竹材から、MAPの結晶が担持されている竹炭から成るリンの除去回収材を調製する場合、原料となる竹材として竹廃材を使用することが好ましい。近年、里山では放置竹林の異常繁殖による農地や森林の被害が多く発生している。また、竹林整備の際に発生した間伐竹廃材の処理が課題となっている。本発明のリンの除去回収材に竹廃材を利用することは、竹林被害を減少させて環境を保全し資源の有効活用を図る点からも有用な技術を提供することになる。本発明のリンの除去回収材は、竹炭として製造され、または販売されているものから、直接、調製することもできる。その場合は、竹炭をMAPの水溶液に浸漬させて、竹炭の表面および細孔内にMAPの結晶を付着させた後、乾燥することによって使用に供することができる。木炭、ヤシ殻炭、籾殻、米糠等の竹炭以外の植物性多孔質炭化物を使用する場合においても、適当な大きさと形状での植物性多孔質炭化物をMAPの水溶液に浸漬させた後、乾燥することにより、それらの植物性多孔質炭化物にMAPの結晶が担持された本発明のリンの除去回収材を得ることができる。以上のようにして得られた本発明のリンの除去回収材は、適当な保持具例えば、洗濯ネットに入れて、液状を呈している廃棄物畜産排液等に投入するだけで、廃棄物に含有されているリンをリン酸マグネシウムアンモニウムMAPの結晶として除去回収することができる。すなわち、リンの除去回収材に予め担持されているリン酸マグネシウムアンモニウムを種結晶種晶として、除去回収材の細孔内および表面にリン酸マグネシウムアンモニウムの結晶が成長する。この際、従来のMAP生成法によるリンの回収のように、pHの調整やMAPを生成するための反応制御操作は一切不要である。上述したような本発明のリンの除去回収方法によって得られ植物性炭素炭化物とリン酸マグネシウムアンモニウムMAPとを含む生成物は、そのまま、土壌改良剤ないしは有機肥料として使用に供することができる。すなわち、本発明に従うリンの除去回収方法を実施した後、MAPの結晶が成長した植物性多孔質炭化物を保持具洗濯ネット等から取り出し必要に応じて乾燥した後、適当な大きさに破砕するだけで土壌改良剤有機肥料として使用することができ、生成したMAPの複雑な分離工程も必要としない。竹炭や木炭は従来から土壌改良剤として利用されており、土壌に混ぜることによって、土壌の通気性と通水性がよくなることが知られている。本発明のリンの除去回収材を構成する竹炭に代表される植物性材料にはカリウムが含まれている。したがって、本発明に従うリンの回収方法を実施することによって得られる土壌改良剤有機肥料は、リン、窒素およびカリウムの肥料の3要素の他、マグネシウムなどの栄養塩が含まれているため、従来の竹炭等そのものを土壌にまいて土壌改良を行う従来の手法に比べて植物の促進効果を高めることができる。また、MAP生成に基く従来のリンの回収技術に見られるように陶器などを利用する方法では、このような土壌改良効果を奏することはできない。以下、本発明を実施例に沿って説明するが、本発明はこれらの実施例によって制限されるものではない。実施例1:竹廃材からのリンの除去回収材の調製およびその検証ゴミ箱内容積45LにMAPMgNH4PO46H2O:和光純薬株製の1重量水溶液を入れ、これに里山整備する際にできた竹廃材を24時間浸漬した。竹廃材をゴミ箱から取り出し、室温で乾燥した後、電気炉内に入れて焼成した。室温から昇温して、炉内の温度が500°C~550°Cにあることを確認して、竹廃材の焼成を行い、竹廃材を改質した竹炭から成るリンの除去回収材を調製した。上記のようにして得られた改質竹炭から成るリンの除去回収材をほぼ5cm~40cmの大きさに切断し、5000mLのリン酸イオン、マグネシウムイオンおよびアンモニアにウムイオンを含有する水溶液すなわち、リン酸二水素カリウム、塩化マグネシウム、塩化アンモニウムのそれぞれ0.0728molを1000mLの水に溶かした水溶液に24時間浸漬して、実験室規模での効果を検証した。図1に焼成してから小さく破砕してサイズを揃えた後の改質竹炭の写真a、およびリン酸イオン/マグネシウムイオン/アンモニウムイオン含有水溶液に浸漬後の改質竹炭の写真bを示す。さらに、図2に、焼成してから小さく破砕してサイズを揃えた後の改質竹炭のSEM写真a、およびリン酸イオン/マグネシウムイオン/アンモニウムイオン含有水溶液に浸漬後の改質竹炭のSEM写真bを示す。上記の焼成によって得られる改質竹炭は、MAPの種結晶と考えられる白色部分が認められるが、全体としては、一般の竹炭に見られるように、黒色を帯びていることが図1のaに示されており、また、多孔質を呈していることが図2のaから理解される。これをリン酸イオン/マグネシウムイオン/アンモニウムイオン含有水溶液に浸漬した後は、図1のbに示すように、全体として白色になっており、SEM観察すると、改質竹炭の表面にリン酸マグネシウムアンモニウムの結晶が成長していることが図2のbから理解される。このようにして、本発明の改質竹炭から成るリンの除去回収材を用いると、溶液中のリン酸イオン濃度とアンモニウムイオン濃度を同時に低減できることを実験で確認した。次に、宮崎県の養豚場から排出されるし尿に、本発明の改質竹炭から成るリンの除去回収材を適用して、その実用的な効果も検証した。7個の曝気槽が直列に連絡され8m3/日のし尿を連続的に流通させて処理するし尿処理装置の最初の曝気槽内容積250m3内に、既述のようにして得られた改質竹炭から成るリンの除去回収材2kgを洗濯ネットに入れて、投入、浸漬した。投入から、5日および10日後にそれぞれ1kgずつを曝気槽から引き上げ、洗濯ネットから取り出し乾燥して観察を行った。上記の実験室規模の検出の場合と同様に、当初は全体的に黒色を呈していた改質竹炭から成るリンの除去回収材が、浸漬後、乾燥すると全体的に白くなっていた。そのSEM写真を図3に示す。5日後および10日後のいずれの場合においても充分にリン酸マグネシウムアンモニウムMAPの結晶が成長していることが観察され、排液中のリンをMAPの結晶として回収できることが確認された。実施例2:竹炭からのリンの除去回収材の調製およびその検証0,1,2および3重量のMAP水溶液に、市販の竹炭立花バンブー株式会社製、商品名:夢竹炭を24時間浸漬した後、室温で乾燥することにより、リンの除去回収材を調製した。各濃度のMAP水溶液について、得られたリンの除去回収材のSEM写真を図4に示す。MAP水溶液の濃度が高くなる程、MAPの種結晶となる白色部分が多くなる傾向が認められるが、いずれも竹炭に由来する多孔質を保持していることが確認された。得られたリンの除去回収材を、実施例1と同様に、リン酸イオン/マグネシウムイオン/アンモニウムイオン含有水溶液に10日間浸漬した。当初のリンの濃度は100ppm、pHは8.4であった。除去回収材の調製に用いたMAP水溶液の濃度0,1,2および3重量におけるリンの除去率回収率は、それぞれ、31,46,50および51であり、リンの除去率が高くなるに従い、pHが低下し、MAP濃度3重量で調製したリンの除去回収材の場合回収率51、pHは当初の8.4から7.5となった。リン酸イオン/マグネシウムイオン/アンモニウムイオン含有水溶液に浸漬後のリンの除去回収材のSEM写真を図5に示す。上述のリンの除去率に応じて、MAPの結晶の成長が認められ、竹炭に直接MAPを担持させた場合においても、溶液中のリン酸イオンとアンモニウムイオンをMAPの結晶として除去、回収できることが確認された。"